ИЗВЛЕЧЕНИЕ МЕДИ ИЗ ПРОДУКТОВ ATRP С ПОМОЩЬЮ ДОБАВЛЕНИЯ СОЕДИНЕНИЙ СРЕДЫ

1. Способ выделения соединений переходных металлов из полимерных растворов согласно радикальной полимеризации с переносом атома (ATRP), отличающийся тем, что соединение переходных металлов осаждают с помощью добавления соединения серы в качестве осадителя, затем отделяют с помощью фильтрации.
2. Способ по п.1, отличающийся тем, что соединением серы является сероводород, неорганический сульфид, меркаптан или соединение с тиоловой группой.
3. Способ по п.1 или 2, отличающийся тем, что соединением серы является регулятор, применяемый в свободном радикальном полимеризационном методе.
4. Способ по п.1 или 2, отличающийся тем, что соединение переходных металлов осаждается после обрыва полимеризации.
5. Способ по п.1, отличающийся тем, что в расчете на концентрацию соединения переходных металлов применяют 1,5 молярных эквивалента осадителя.
6. Способ по п.5, отличающийся тем, что в расчете на концентрацию соединения переходных металлов применяют максимум 1,1 молярных эквивалента осадителя.
7. Способ по п.1 или 2, отличающийся тем, что соединением переходных металлов, применяемом в полимеризации в качестве катализатора, являются соединения меди, железа, кобальта, хрома, марганца, молибдена, серебра, цинка, палладия, родия, платины, рутения, иридия, иттербия, самария, рения и/или никеля.
8. Способ по п.7, отличающийся тем, что соединением переходных металлов, применяемом в полимеризации в качестве катализатора, является соединение меди.
2
3
2
3
4
3
3
9. Способ по п.8, отличающийся тем, что соединение меди в виде CuO, CuBr, CuCl, Cul, CuN, CuSCN, CuCN, CuNO, CuNO, CuBF, Cu(CHCOO) и/или Cu(CFCOO) добавляют к системе перед началом полимеризации.
10. Способ по п.1 или 2, отличающийся тем, что катализатор перед полимеризацией соединяют с соединением, содержащим азот, кислород, серу или фосфор, которое может идти на одно или несколько координационных связей с переходным металлом до комплекса металл-лиганд.
11. Способ по п.10, отличающийся тем, что в качестве лиганда применяют хелатлиганды, содержащие азот.
3
12. Способ по п.1 или 2, отличающийся тем, что в предшествующей полимеризации применяют инициатор, который имеет Cl, Br, I, SCN и/или N.
13. Способ по п.12, отличающийся тем, что инициатор может быть одноатомным, двухатомным или многоатомным относительно активных групп.
14. Способ по п.1 или 2, отличающийся тем, что полимер получают путем полимеризации алкилакрилатов, алкилметакрилатов, стиролов, сложных виниловых эфиров, простых виниловых эфиров, фумаратов, малеатов, итаконатов, акрилонитрилов и/или других мономеров, полимеризуемых с помощью ATRP и/или смесей из алкилакрилатов, алкилметакрилатов, сложных виниловых эфиров, простых виниловых эфиров, фумаратов, малеатов, итаконатов, стиролов, акрилонитрилов, и/или других мономеров, полимеризуемых с помощью ATRP.
15. Способ по п.14, отличающийся тем, что полимер получают путем полимеризации алкилакрилатов и/или алкилметакрилатов и/или смесей, которые преимущественно состоят из алкилакрилатов и/или алкилметакрилатов.
16. Способ по п.1 или 2, отличающийся тем, что полимер имеет среднечисловую молекулярную массу между 5000 г/моль и 120000 г/моль.
17. Способ по п.1 или 2, отличающийся тем, что полимер имеет распределение молекулярной массы меньше 1,8.
18. Способ по п.17, отличающийся тем, что полимер имеет распределение молекулярной массы меньше 1,4.
19. Способ по п.1 или 2, отличающийся тем, что полимер после извлечения соединения переходных металлов не имеет никаких изменений относительно полимерных свойств степени функционализации, температуры стеклования, структуры, молекулярной массы, разветвления и/или распределения молекулярной массы.
20. Способ по п.1 или 2, отличающийся тем, что осаждение и последующую фильтрацию проводят при температуре в интервале между 0°С и 120°C.
21. Способ по п.1 или 2, отличающийся тем, что содержание металла в полимерном растворе уменьшается вследствие осаждения и последующей фильтрации на по меньшей мере 80 мас.%.
22. Способ по п.21, отличающийся тем, что содержание металла в полимерном растворе уменьшается вследствие осаждения и последующей фильтрации на по меньшей мере 95 мас.%.
23. Способ по п.1 или 2, отличающийся тем, что для сокращения добавляемого соединения серы применяют адсорбент или смесь адсорбентов.
24. Способ по п.23, отличающийся тем, что для сокращения добавляемого соединения серы параллельно применяют адсорбент или смесь адсорбентов.
25. Способ по п.23, отличающийся тем, что для сокращения добавляемого соединения серы на второй стадии переработки применяют адсорбент или смесь адсорбентов.
26. Способ по п.10, отличающийся тем, что для сокращения добавляемых лигандов применяют адсорбент или смесь адсорбентов.
27. Способ по п.26, отличающийся тем, что для сокращения добавляемых лигандов параллельно применяют адсорбент или смесь адсорбентов.
28. Способ по п.26, отличающийся тем, что для сокращения добавляемых лигандов на второй стадии переработки применяют адсорбент или смесь адсорбентов.
29. Способ по п.23, отличающийся тем, что адсорбентом или смесью адсорбентов является кремний и/или оксид алюминия или органическая поликислота или активированный уголь.
30. Способ по одному из пп.24-28, отличающийся тем, что адсорбентом или смесью адсорбентов является кремний и/или оксид алюминия или органическая поликислота, или активированный уголь.
31. Способ п.29, отличающийся тем, что активированный уголь применяют в форме фильтра, загруженного активированным углем, при фильтрации.
32. Способ п.30, отличающийся тем, что активированный уголь применяют в форме фильтра, загруженного активированным углем, при фильтрации.
33. Применение полимеров, переработанных согласно одному из пп.1-32, в термоклеях, мастиках, герметиках, массах для сварки при нагреве, для полимераналогичных реакций, в косметических применениях, в материалах покрытия, в качестве диспергаторов, в качестве полимерных добавок или в упаковках.